(57)【要約】【課題】新規な迷彩柄を有する迷彩柄帯状織物を短期間で製造できる迷彩柄帯状織物の製造方法、及び周囲の環境と見分けがつきにくい迷彩柄帯状織物を提供する。【解決手段】迷彩柄帯状織物の製造方法は、迷彩柄帯状織物１を製造するものであり、波長域１０００ｎｍから１２００ｎｍの光に対する反射率が４０％から６０％である原糸を使用して、厚さＺが０．５ｍｍから３．０ｍｍの帯状織物を作製する帯状織物作製工程と、帯状織物作製工程で作製した帯状織物に対し、昇華転写印刷方式によって、複数の色彩２を着色させ、この色彩の１０００ｎｍから１２００ｎｍの光に対する反射率が４０％から６０％であり、かつ、それぞれの色彩２の表示面積から算出される１０００ｎｍから１２００ｎｍの光に対する加重平均反射率が４０％から５５％となるように迷彩柄３を施す昇華転写印刷工程とを含む構成をとる。【選択図】図１
2019060036.tif 000002
【特許請求の範囲】
【請求項１】
迷彩柄帯状織物を製造する迷彩柄帯状織物の製造方法において、
波長域１０００ｎｍから１２００ｎｍの光に対する反射率が４０％から６０％である原糸を使用して、厚さ０．５ｍｍから３．０ｍｍの帯状織物を作製する帯状織物作製工程と、
前記帯状織物作製工程で作製した前記帯状織物に対し、昇華転写印刷方式によって、複数の色彩を着色させ、前記色彩の波長域１０００ｎｍから１２００ｎｍの光に対する反射率が４０％から６０％であり、かつ、それぞれの前記色彩の表示面積から算出される波長域１０００ｎｍから１２００ｎｍの光に対する加重平均反射率が４０％から５５％となるように迷彩柄を施す昇華転写印刷工程と、を含む、
ことを特徴とする迷彩柄帯状織物の製造方法。
【請求項２】
前記原糸がポリエステル繊維である、
ことを特徴とする請求項１に記載の迷彩柄帯状織物の製造方法。
【請求項３】
前記原糸には、少なくとも赤外線反射剤及び赤外線吸収剤が含有されている、
ことを特徴とする請求項１又は請求項２に記載の迷彩柄帯状織物の製造方法。
【請求項４】
前記赤外線反射剤は酸化チタンであり、前記原糸に対する前記酸化チタンの添加濃度が０．２％から０．３％である、
ことを特徴とする請求項３に記載の迷彩柄帯状織物の製造方法。
【請求項５】
前記原糸の強度が７ｃｎ／ｄｔｅｘ以上、かつ前記迷彩柄帯状織物の短手方向の幅が１０ｍｍから１００ｍｍである、
ことを特徴とする請求項１から請求項４の何れか１項に記載の迷彩柄帯状織物の製造方法。
【請求項６】
複数の色彩が着色された迷彩柄帯状織物において、
前記色彩の波長域１０００ｎｍから１２００ｎｍの光に対する反射率が４０％から６０％、かつぞれぞれの前記色彩の表示面積の積和から算出される波長域１０００ｎｍから１２００ｎｍの光に対する加重平均反射率が４０％から５５％である、
ことを特徴とする迷彩柄帯状織物。
【発明の詳細な説明】
【技術分野】
【０００１】
本発明は、安全保障に関わる人員が着用する装備品の補助部品として主に適用され、各環境下で目視及び赤外線スコープにより認知されにくい特性を備えた迷彩柄帯状織物の製造方法、及び迷彩柄帯状織物に関するものである。
【背景技術】
【０００２】
従来から、戦場で着用される衣服や様々な機器を覆うカバー用布帛の柄に、周囲の環境や物体との見分けがつきにくくなる迷彩色柄が使用されている（例えば、特許文献１から特許文献４）。
特許文献１及び特許文献２では、赤外線吸収剤が添加された繊維を染色した迷彩加工ナイロン布帛に係る発明が提案されている。
一方、特許文献３及び特許文献４では、原糸に赤外線吸収剤と赤外線反射剤、及び着色剤を予め混合させ、色相（Ｈ）、明度（Ｖ）、彩度（Ｃ）及び近赤外領域（１０００ｎｍから１２００ｎｍ）の光に対する反射率を目標値に合致させた原着ポリエステルを作製し、その原糸を用いてジャガード織を施すことによって迷彩柄を作製する方法が提案されている。なお、以下、色相・明度・彩度をＨＶＣとも記す。
【先行技術文献】
【特許文献】
【０００３】
【特許文献１】特許第３０８８２６４号公報
【特許文献２】特開２００７−２９８１９９号公報
【特許文献３】特許第５０６１２５６号公報
【特許文献４】特許第５７１３３０４号公報
【発明の概要】
【発明が解決しようとする課題】
【０００４】
本発明者らは、赤外線吸収剤と赤外線反射剤を組み合わせることにより、ＨＶＣ及び赤外線反射率を目的の値に到達させた原着原糸を作成し、その原着原糸を用いてジャガード織を施し、迷彩柄帯状織物を製造する製造方法を行ってきた。この製造方法で製造された製品は、目視及びレーザーサーチによる偽装性に優れており、既に自衛隊の実働部隊に副装備品として使用されている。
この迷彩柄帯状織物の製造方法では、原糸の着色に必要なマスターチップの開発する工程、マスターチップを適用した原糸を生産する工程、原糸を撚糸する工程、撚糸された原糸をジャガード織によってサンプルを作成する工程、サンプルのＨＶＣ評価及び赤外線反射率評価を実施する工程を経て、ジャガード織迷彩柄帯状織物が完成する。そのため、ジャガード織迷彩柄帯状織物の開発までには、半年以上の期間を要する。
【０００５】
しかし、使用する原糸の色相が異なる新規の迷彩柄が要求された場合、この製造方法は、上述した工程を経るため、開発するために非常に長い時間と多額の開発経費を必要とするという問題点がある。また、ジャガード織は、積層構造であるため、その評価値（特に、赤外線反射率）は重なり合う糸の色相に影響を受ける。そのため、一つめのサンプルが所望の性質を有することはほとんどなく、数個から数十個のサンプルを作製して、完成に至ることがほとんどである。
【０００６】
近年の自衛隊員の活動範囲は、海外派遣の機会が増大しており、新規な迷彩柄を要求され、さらに短期間での納入を要望される機会が増加している。この場合の発注量は、特定用途であるため、糸量にすると数百ｋｇとなる。原着原糸の生産ロットは通常１０トン以上、少なくとも数トンの単位が要望される。
そのため、迷彩柄が、例えば４色から５色で構成されている場合、１トンを生産するにしても全色では４トンから５トンとなる。一般的な受注量は糸量で換算すると２００ｋｇから３００ｋｇであり、需要と供給のバランスが全く吊り合わない状況が生じる。この問題を解決するためには、特殊な小型紡糸機を使用することや生産された原着原糸を長期保存することが考えられる。
【０００７】
しかし、小型紡糸機を導入した場合、設備投資に対する採算が得られず、一方、原着原糸を長期保存する場合、繊維の物性劣化や、色の退色により生じる赤外線反射率の変化を考えると、有効期間が最大３年間程度となり、有効期間を過ぎたものは廃棄せざるを得ないという問題が生じる。
【０００８】
そこで、本発明は、新規な迷彩柄を有する迷彩柄帯状織物を短期間で製造できる迷彩柄帯状織物の製造方法、及び周囲の環境と見分けがつきにくい迷彩柄帯状織物を提供することを目的とする。
【課題を解決するための手段】
【０００９】
本発明の迷彩柄帯状織物の製造方法は、迷彩柄帯状織物を製造するものであり、波長域１０００ｎｍから１２００ｎｍの光に対する反射率が４０％から６０％である原糸を使用して、厚さ０．５ｍｍから３．０ｍｍの帯状織物を作製する帯状織物作製工程と、帯状織物作製工程で作製した帯状織物に対し、昇華転写印刷方式によって、複数の色彩を着色させ、この色彩の波長域１０００ｎｍから１２００ｎｍの光に対する反射率が４０％から６０％であり、かつ、それぞれの色彩の表示面積から算出される波長域１０００ｎｍから１２００ｎｍの光に対する加重平均反射率が４０％から５５％となるように迷彩柄を施す昇華転写印刷工程とを含むことを特徴とする。
なお、波長域１０００ｎｍから１２００ｎｍの光に対する加重平均反射率は、各色彩における区間平均反射率と表示面積比を積算した値である平均寄与率を算出し、それらの平均寄与率を加算して算出したものである。
【００１０】
本発明の迷彩柄帯状織物の製造方法は、原糸がポリエステル繊維であることを特徴とする。
【００１１】
本発明の迷彩柄帯状織物の製造方法は、原糸には、少なくとも赤外線反射剤、及び赤外線吸収剤が含有されていることを特徴とする。
【００１２】
本発明の迷彩柄帯状織物の製造方法は、赤外線反射剤は酸化チタンであり、原糸に対する酸化チタンの添加濃度が０．２％から０．３％であることを特徴とする。
【００１３】
本発明の迷彩柄帯状織物の製造方法は、原糸の強度が７ｃｎ／ｄｔｅｘ以上、迷彩柄帯状織物の短手方向の幅が１０ｍｍから１００ｍｍであることを特徴とする。
【００１４】
本発明の迷彩柄帯状織物は、複数の色彩が着色され、この色彩の波長域１０００ｎｍから１２００ｎｍの光に対する反射率が４０％から６０％、かつぞれぞれの色彩の表示面積の積和から算出される波長域１０００ｎｍから１２００ｎｍの光に対する加重平均反射率が４０％から５５％であることを特徴とする。
【発明の効果】
【００１５】
従来の迷彩柄帯状織物は、波長域１０００ｎｍから１２００ｎｍの光に対する反射率が、各色特有の反射率を設定する指針で開発を進められてきた。レーザーサーチの照射が１ｃｍ２以下の部分もある迷彩柄帯状織物のある一色に照射させて偽装性の有無を判断するとは考えにくく、現行の管理方法は各色の個別赤外線反射率と表面表示面積を勘案し、全体としての赤外線反射率を目的とする範囲に制御する方法であると推察される。
本発明の迷彩柄帯状織物の製造方法は、個別の色彩の赤外線反射率を規制するのでなく、それぞれの色彩の表示面積から算出される波長域１０００ｎｍから１２００ｎｍの光に対する加重平均反射率が４０％から５５％となるように迷彩柄が施された迷彩柄帯状織物を製造するものである。
結果的には、赤外線スコープのレーザー照射がなされても、各色彩に対し規制された赤外線反射率を付与した場合と同様の偽装効果が得られる。
したがって、本発明の迷彩柄帯状織物の製造方法によって、目視及び赤外線スコープのレーザーサーチにより、周囲の環境と区別がつきにくい迷彩柄帯状織物を製造することができる。
【００１６】
本発明の迷彩柄帯状織物の製造方法における昇華転写印刷方式では、所定の厚さを有する帯状織物の端部にも均一に迷彩柄を施すことができる。そのため、本発明の迷彩柄帯状織物の製造方法は、帯状織物の表面に所望の迷彩柄をむらなく、均一に染色することができ、迷彩柄帯状織物の偽装性を高めることができる。
【００１７】
また、昇華転写印刷方式のインクに使用される分散染料は、各色彩の色相において、波長域１０００ｎｍから１２００ｎｍの光に対する反射率がほぼ同じである。そのため、赤外線吸収剤を含有させることにより、各色彩の反射率を一律に下げることが容易にできる。
【００１８】
本発明の迷彩柄帯状織物の製造方法における昇華転写印刷方式は、短時間で迷彩柄帯状織物を製造することができ、新しい色や新しい迷彩柄を有する迷彩柄帯状織物の製造の要望を受けた場合でも、短期間で製品のサンプルを完成させることができる。さらに、加工量の数百ｍ単位で生産対応が可能であり、製品を在庫させる必要がない。
したがって、本発明の迷彩柄帯状織物の製造方法は、ジャガード織によって迷彩柄帯状織物の製造方法において問題点であった開発期間及び少Ｌｏｔ品番の在庫を大幅に改善することができる。
【図面の簡単な説明】
【００１９】
【図１】本発明の実施形態に係る迷彩柄帯状織物の製造方法で作製された迷彩柄帯状織物の斜視図である。
【図２】本発明の実施形態に係る迷彩柄帯状織物の製造方法で作製された迷彩柄帯状織物を示す図である。（ａ）平面図、（ｂ）側面図
【発明を実施するための形態】
【００２０】
図１は、本実施形態に係る迷彩柄帯状織物の製造方法によって製造された迷彩柄帯状織物１を示している。この迷彩柄帯状織物１は、例えば、偽装リュックのショルダーベルトを始め、各種装備品の縫製資材として使用される。
以下、本実施形態に係る迷彩柄帯状織物の製造方法及びこの製造方法によって製造された迷彩柄帯状織物１について説明する。
【００２１】
本実施形態に係る迷彩柄帯状織物１の製造方法は、厚さＺが０．５ｍｍから３．０ｍｍの帯状織物を原糸から作製する帯状織物作製工程と、帯状織物作製工程で作製された帯状織物に対し、先ず片面に昇華転写印刷方式によって、複数の色彩２を着色させ、更に裏面に迷彩柄３を施す昇華転写印刷工程とを含む。
この迷彩柄帯状織物１の製造方法で製造された迷彩柄帯状織物１は、各色彩２の表示面積の積和から算出される、波長域１０００ｎｍから１２００ｎｍの光に対する加重平均反射率が４０％から５５％である。ここで、表示面積とは、帯状織物のおもて面４（あるいは、うら面５）に施された迷彩柄を構成する各色の占有面積を意味する。
この迷彩柄帯状織物１の厚さＺは、０．５ｍｍから３．０ｍｍが好ましい。厚さＺが、０．５ｍｍよりも薄くなると、おもて面４とうら面５に着色した色彩に滲みが生じ、迷彩柄３が不鮮明になり、一方、厚さＺが３ｍｍよりも厚くなると、端面部分を均一に染色することが難しく、端面に色むらが生じる。また、厚さＺが２．５ｍｍであることがさらに好ましい。
【００２２】
本実施形態で用いる原糸には、高分子繊維を使用でき、例えば、ポリエステル繊維を使用することができる。この原糸には、波長域１０００ｎｍから１２００ｎｍの光に対する反射率が４０％から６０％のものを使用する。
原糸の強度は、７ｃｎ／ｄｔｅｘ以上、初期引張抵抗度（見かけヤング率）５０ｃｎ／ｄｔｅｘから２００ｃｎ／ｄｔｅｘのものが好ましい。迷彩帯状織物１は、人体に装備して使用される機会が多いため、急激に大きな加重を受けたときに、迷彩柄帯状織物１が必要以上に伸張すると事故を誘発しやすい。また、迷彩柄帯状織物１が伸張しないと、人体が加重の衝撃を受けた場合、人体が損傷を受けることが懸念される。そのため、上記の初期引張抵抗度に制御することが好ましい。
【００２３】
この原糸には、赤外線反射剤及び赤外線吸収剤が含まれている。
赤外線反射剤には、例えば、酸化チタン、酸化アルミニウム、酸化ジルコニウム、硫酸バリウムを使用することができる。中でも酸化チタンは、ポリエステルやナイロンを溶融紡糸法で作製された繊維の光沢感を消失させる効果（艶消し効果）を有し、迷彩柄帯状織物１の偽装性を高めるために有効である。赤外線反射剤として酸化チタンを使用する場合、原糸における酸化チタンの濃度は０．２％から０．３％であることが好ましい。酸化チタンの濃度が０．２％よりも小さいと、原糸の光沢感を消失させる効果が不十分となり、一方、原糸における酸化チタンの濃度が０．３％よりも大きいと、原糸の強度を低下させる。
【００２４】
一方、赤外線吸収剤には、例えば、フタロシアニン化合物、チタンブラック、炭化ジルコニウムを使用できる。中でも、フタロシアニン化合物は、特定の波長における反射率をコントロールしやすいため、赤外線吸収剤にはフタロシアニン化合物が含まれているものを使用することが好ましい。
これらの赤外線反射剤や赤外線吸収剤は、単独で添加しても、複数添加しても良い。
なお、これらの赤外線反射剤や赤外線吸収剤以外にも、制電性、耐光性、耐熱性を付与する添加剤を含有させてもよい。
【００２５】
次に、本実施形態に係る迷彩柄帯状織物１の製造方法の一例を説明する。
まず、バージンチップであるポリエステルチップと、赤外線反射剤及び赤外線吸収剤を混合し、マスターチップを作製した。
赤外線反射剤には、酸化チタンを使用し、この酸化チタンは、マスターチップに対する濃度が６．０％となるように添加した。一方、赤外線吸収剤には、ＰＲＯ−ＪＥＴ９２５ＮＰを使用し、この赤外線吸収剤は、マスターチップに対する濃度が０．０７５％となるように添加した。
【００２６】
次に、混合物中における赤外線吸収剤の濃度が、０．００１％（１０ｐｐｍ）（試料１）、０．００２％（２０ｐｐｍ）（試料２）、０．００３％（３０ｐｐｍ）（試料３）となるようにバージンチップとマスターチップを１：７４、１：３６．４、１：２４の比率でそれぞれ撹拌し、混合した。なお、各混合物における酸化チタンの濃度は、０．０８％から０．２４％である。
そして、各混合物を２９０℃から３００℃で溶融紡糸し、糸状を４．５倍から５．０倍に延伸し、強度が７ｃｎ／ｄｔｅｘ以上、見かけヤング率が５０から２００ｃｎ／ｄｔｅｘの原糸を作成した。ニードル織機を用いて、図２に示すように、各原糸から厚さＺが１．５ｍｍ、短手方向の幅Ｘが５０ｍｍ、長手方向の幅Ｙが５ｍの帯状織物を作製した。
【００２７】
また、後述する評価２を実施するために、バージンチップとマスターチップを１：２９の比率で混合し、同様に原糸及び帯状織物（試料４）を作成した。このときの酸化チタンの濃度は、０．２％であり、赤外線吸収剤の濃度は、０．００２５％（２５ｐｐｍ）である。
なお、昇華転写印刷される前の帯状織物は、いずれもほぼ無色である。
【００２８】
次に、作製した帯状織物をソーピング加工し、脱油処理した。その後、昇華転写機を使用して、所望の色彩２の迷彩柄を帯状織物に印刷した。昇華転写機はＥＰＳＯＮ−１００タイプを使用し、温度を２００℃、圧力を３ｇ／ｃｍ２に設定して、帯状織物のおもて面４とうら面５に迷彩柄３を施した（図１）。
なお、評価２で用いる迷彩柄帯状織物１には、淡色としてライトグリーン及びライトグレー、中間色としてグリーン及びグレー、濃色としてダークブラウン及びブラックを使用し、評価３で用いる迷彩柄帯状織物１には、ライトグレー、グレー、ダークブルー、ブラウン及びブラックを使用し、それぞれ迷彩柄を施した。
【００２９】
［評価１］
昇華転写印刷する前の状態の各帯状織物（試料１から試料３）の波長域１０００ｎｍから１２００ｎｍの赤外線反射率を測定した。赤外線反射率の測定には、島津ＵＶ−３６００を用いた。なお、コントロールには、赤外線吸収剤が添加されていない原糸から作成した帯状織物を使用した。
【００３０】
【表１】
2019060036.tif 000003
【００３１】
各帯状織物の波長域１０００ｎｍから１２００ｎｍの光に対する反射率を表１に示す。表１の結果から、赤外線吸収剤を添加することで、赤外線反射率が小さくなることが分かった。さらに、赤外線吸収剤の添加濃度を大きくするに従って、赤外線反射率が小さくなることが分かった。
このことから、原糸における赤外線吸収剤の濃度を調整することで、帯状織物の波長域１０００ｎｍから１２００ｎｍの光に対する反射率を調整できることが分かった。
【００３２】
［評価２］
昇華転写印刷した後の状態の各迷彩柄帯状織物１（試料４）の波長域１０００ｎｍから１２００ｎｍにおける赤外線反射率を測定した。赤外線反射率の測定には、島津ＵＶ−３６００を用いた。コントロールには、着色をしていない帯状織物を使用した。なお、使用した色彩のＨＶＣ特性は表２に示した通りである。
【００３３】
【表２】
2019060036.tif 000004
【００３４】
【表３】
2019060036.tif 000005
【００３５】
各帯状織物の波長域１０００ｎｍから１２００ｎｍの光に対する反射率を表３に示す。表３の結果から、どの色彩２においても、赤外線反射率は、４９％から５４％であることがわかった。
また、淡色、中間色、濃色の順で、赤外線反射率が僅かであるが小さくなる傾向にあることがわかった。
【００３６】
次に、試料４の帯状織物に、航空自衛隊が使用している多色方形柄を施し、迷彩柄帯状織物１を作製した。色彩２には、表４に示されるシアン（Ｃ）、マゼンダ（Ｍ）、イエロー（Ｙ）、及びブラック（Ｋ）の配合比であるライトグレー、グレー、ダークブルー、ブラウン及びブラックの５色を使用した。なお、これらの色彩のＨＶＣ特性は表５に示した通りである。
迷彩柄帯状織物１の各色彩２における波長域１０００ｎｍから１２００ｎｍの光に対する赤外線反射率、各色彩の表面面積比、平均寄与率、波長域１０００ｎｍから１２００ｎｍの光に対する加重平均反射率をそれぞれ算出した。平均寄与率及び加重平均反射率は、下記式から算出した。
平均寄与率＝区間平均反射率×表示面積比
加重平均反射率＝各色の平均寄与率の総和
【００３７】
【表４】
2019060036.tif 000006
【００３８】
【表５】
2019060036.tif 000007
【００３９】
【表６】
2019060036.tif 000008
【００４０】
迷彩柄帯状織物１の評価結果を表６に示す。
波長域１０００ｎｍから１２００ｎｍの光に対する各色彩の平均反射率（平均赤外線反射率）を算出した結果、５０％から５２％であることが分かった。また、波長域１０００ｎｍら１２００ｎｍの光に対する加重平均反射率（平均寄与率の総和）は、５１.４３であることがわかった。
この迷彩柄帯状織物１をリュックのショルダーベルトに使用して、赤外線スコープでサーチしたところ、迷彩柄３を着色していない場合と比べ、偽装性が向上していることが明らかであった。
【００４１】
さらに、加重平均反射率が異なる迷彩柄帯状織物１を赤外線スコープでサーチしたところ、加重平均反射率が４０％よりも小さいと、周囲の環境や物体と比べ黒く浮き上がった状態になるため、偽装性を低下するおそれがあり、一方、加重平均反射率が５５％よりも大きいと、周囲の環境や物体と比べ、シルエット条に浮かび上がる状態になり、偽装性が低下するおそれがある。
以上の理由から、迷彩柄帯状織物１の波長域１０００ｎｍから１２００ｎｍの光に対する加重平均反射率が４０％から５５％が好ましいことが分かった。
【００４２】
本実施形態に係る迷彩柄帯状織物１の製造方法、及びこの製造方法で製造された迷彩柄帯状織物１の作用効果について説明する。
【００４３】
本実施形態に係る迷彩柄帯状織物１の製造方法によって製造された迷彩柄帯状織物１は、それぞれの色彩の表示面積から算出される波長域１０００ｎｍから１２００ｎｍの光に対する加重平均反射率が４０％から５５％である。
そうすると、赤外線スコープのレーザー照射が迷彩柄帯状織物１のある一色だけではなく、全体に照射されてサーチされる場合に、各色彩２に対し、規制された反射率を付与した場合と同様な偽装効果が得られる。
したがって、本実施形態に係る迷彩柄帯状織物１の製造方法は、目視及び赤外線スコープのレーザーサーチにより、周囲の環境と区別がつきにくい迷彩柄帯状織物１を製造することができる。
【００４４】
従来から使用されている捺染染色方式では、厚みが１．５ｍｍ以上である帯状織物に対しては、帯状織物の両端が均一に染色できなかった。
【００４５】
本実施形態に係る迷彩柄帯状織物１の製造方法における昇華転写印刷方式では、インク（分散染料）が帯状織物を構成する繊維の表面のみならず、帯状織物の端面部も均一に着色する。そのため、帯状織物に所望の迷彩柄３を施すことができる。
したがって、本実施形態に係る迷彩柄帯状織物１の製造方法は、迷彩柄帯状織物１のおもて面４（うら面５）及びその内部まで所望の迷彩柄３をむらなく、均一に施すことができ、偽装性を高めた迷彩柄帯状織物１を製造することができる。
【００４６】
本実施形態に係る迷彩柄帯状織物１の製造方法における昇華転写印刷方式で使用するインクは分散染料であり、ポリエステル繊維に良くなじみ、ポリエステルで構成された帯状織物に色彩を施すために非常に有効な染料印刷方式である。ポリエステル製の帯状織物に、昇華転写方式によって印刷されたインクは、ポリエステル繊維にしっかり付着する。
そのため、施された迷彩柄３は、こすれたりした場合でも剥がれ落ちづらく、さらに迷彩柄３が劣化されにくい。そのため、迷彩柄帯状織物１の偽装性を長期に亘り維持できる。
また、昇華転写印刷方式のインクに使用される分散染料は、各色彩２の色相において、波長域１０００ｎｍから１２００ｎｍの光に対する反射率がほぼ同じである。そのため、赤外線吸収剤を含有させることにより、各色彩の反射率を一律に下げることが容易にできる。
【００４７】
本実施形態に係る迷彩柄帯状織物１の製造方法における昇華転写印刷方式は、短時間で迷彩柄帯状織物１を製造することができ、新しい色や新しい迷彩柄を有する迷彩柄帯状織物１の製造の要望があった場合でも、短期間（例えば、１、２週間）で製品のサンプルを完成させることができる。
さらに、加工量の数百ｍ単位で生産対応が可能であり、製品を在庫させる必要がない。
したがって、この迷彩柄帯状織物１の製造方法は、ジャガード織によって迷彩柄帯状織物の製造方法と比較し、開発期間及び在庫を大幅に改善できる。
【００４８】
以上、本実施形態について説明したが、これ以外にも、本発明の主旨を逸脱しない限り、上記実施の形態で挙げた構成を取捨選択したり、他の構成に適宜変更することが可能である。
【符号の説明】
【００４９】
１      迷彩柄帯状織物
２      色彩
３      迷彩柄
４      おもて面
５      うら面
Ｘ      幅（短手方向の幅）
Ｙ      幅（長手方向の幅）
Ｚ      厚さ
【図１】
2019060036.tif 000009
【図２】
2019060036.tif 000010
【手続補正書】
【提出日】平成30年5月31日(2018.5.31)
【手続補正１】
【補正対象書類名】明細書
【補正対象項目名】００１３
【補正方法】変更
【補正の内容】
【００１３】
本発明の迷彩柄帯状織物の製造方法は、原糸の強度が７ｃＮ／ｄｔｅｘ以上、迷彩柄帯状織物の短手方向の幅が１０ｍｍから１００ｍｍであることを特徴とする。
【手続補正２】
【補正対象書類名】明細書
【補正対象項目名】００２２
【補正方法】変更
【補正の内容】
【００２２】
本実施形態で用いる原糸には、高分子繊維を使用でき、例えば、ポリエステル繊維を使用することができる。この原糸には、波長域１０００ｎｍから１２００ｎｍの光に対する反射率が４０％から６０％のものを使用する。
原糸の強度は、７ｃＮ／ｄｔｅｘ以上、初期引張抵抗度（見かけヤング率）５０ｃＮ／ｄｔｅｘから２００ｃＮ／ｄｔｅｘのものが好ましい。迷彩帯状織物１は、人体に装備して使用される機会が多いため、急激に大きな加重を受けたときに、迷彩柄帯状織物１が必要以上に伸張すると事故を誘発しやすい。また、迷彩柄帯状織物１が伸張しないと、人体が加重の衝撃を受けた場合、人体が損傷を受けることが懸念される。そのため、上記の初期引張抵抗度に制御することが好ましい。
【手続補正３】
【補正対象書類名】明細書
【補正対象項目名】００２６
【補正方法】変更
【補正の内容】
【００２６】
次に、混合物中における赤外線吸収剤の濃度が、０．００１％（１０ｐｐｍ）（試料１）、０．００２％（２０ｐｐｍ）（試料２）、０．００３％（３０ｐｐｍ）（試料３）となるようにバージンチップとマスターチップを１：７４、１：３６．４、１：２４の比率でそれぞれ撹拌し、混合した。なお、各混合物における酸化チタンの濃度は、０．０８％から０．２４％である。
そして、各混合物を２９０℃から３００℃で溶融紡糸し、糸状を４．５倍から５．０倍に延伸し、強度が７ｃＮ／ｄｔｅｘ以上、見かけヤング率が５０から２００ｃＮ／ｄｔｅｘの原糸を作成した。ニードル織機を用いて、図２に示すように、各原糸から厚さＺが１．５ｍｍ、短手方向の幅Ｘが５０ｍｍ、長手方向の幅Ｙが５ｍの帯状織物を作製した。
【手続補正４】
【補正対象書類名】特許請求の範囲
【補正対象項目名】全文
【補正方法】変更
【補正の内容】
【特許請求の範囲】
【請求項１】
航空自衛隊員のリュックのショルダーベルト用の迷彩柄帯状織物を製造する迷彩柄帯状織物の製造方法において、
０．２％から０．３％の添加濃度で添加された酸化チタン及び赤外線吸収剤が含有され、波長域１０００ｎｍから１２００ｎｍの光に対する反射率が４０％から６０％であり、強度が７ｃＮ／ｄｔｅｘ以上のポリエステル原糸を使用して、短手方向の幅が１０ｍｍから１００ｍｍ、厚さ０．５ｍｍから３．０ｍｍの帯状織物をニードル織機で作製する帯状織物作製工程と、
前記帯状織物作製工程で作製した前記帯状織物に対し、昇華転写印刷方式によって、
マンセル表色系において色相（Ｈ）が３．６ＧＹ、明度（Ｖ）が４．５、彩度（Ｃ）が１．８で表色され、波長域１０００〜１２００ｎｍの光に対する区間平均反射率が５２％であるライトグレー、
マンセル表色系において色相（Ｈ）が８．３Ｂ、明度（Ｖ）が３．６、彩度（Ｃ）が１．８で表色され、波長域１０００から１２００ｎｍの光に対する区間平均反射率が５１％であるグレー、
マンセル表色系において色相（Ｈ）が８．４ＹＲ、明度（Ｖ）が３．５、彩度（Ｃ）が１．２で表色され、波長域１０００から１２００ｎｍの光に対する区間平均反射率が５１％であるダークブラウン、
マンセル表色系において色相（Ｈ）が２．６Ｂ、明度（Ｖ）が３．３、彩度（Ｃ）が２．５で表色され、波長域１０００から１２００ｎｍの光に対する区間平均反射率が５１％であるダークブルー、
マンセル表色系において色相（Ｈ）が７．２Ｐ、明度（Ｖ）が２．５、彩度（Ｃ）が０．４で表色され、波長域１０００から１２００ｎｍの光に対する区間平均反射率が５２％であるブラック、
の色彩を、前記ライトグレーの表面面積比が４８％、前記グレーの表面面積比が１７％、前記ダークブラウンの表面面積比が１０％、前記ダークブルーの表面面積比２０％、前記ブラックの表面面積比が５％となるように、かつ、航空自衛隊用の多色方形柄となるように、着色させ、前記色彩の波長域１０００ｎｍから１２００ｎｍの光に対する反射率が４０％から６０％であり、かつ、それぞれの前記色彩の表示面積から算出される波長域１０００ｎｍから１２００ｎｍの光に対する加重平均反射率が５１％となるように迷彩柄を施す昇華転写印刷工程と、を含む、
ことを特徴とする迷彩柄帯状織物の製造方法。